(57)【要約】【課題】比表面積の大きな多孔質金属膜を提供する。【解決手段】多孔質金属膜１０は、基材２０の上に形成される多孔質金属膜である。多孔質金属膜１０は、複数の筒状体１１を備えている。複数の筒状体１１は、基材２０の上に配されている。【選択図】図１
2013023709.tif 000002
【特許請求の範囲】
【請求項１】
基材の上に形成される多孔質金属膜であって、
基材の上に配された複数の筒状体を備える、多孔質金属膜。
【請求項２】
前記筒状体の外周面及び内周面のそれぞれには、前記筒状体の延びる方向に沿って配列された複数のリング状の凸部が形成されている、請求項１に記載の多孔質金属膜。
【請求項３】
前記筒状体は、積層されており、リング状である複数のリング体を有する、請求項２に記載の多孔質金属膜。
【請求項４】
前記筒状体の表面に設けられている複数の粒状体をさらに備える、請求項１〜３のいずれか一項に記載の多孔質金属膜。
【請求項５】
直径が異なる複数種類の筒状体を備える、請求項１〜４のいずれか一項に記載の多孔質金属膜。
【請求項６】
銅または銅を含む合金からなる、請求項１〜５のいずれか一項に記載の多孔質金属膜。
【請求項７】
無電解めっき膜または電解めっき膜により構成されている、請求項１〜６のいずれか一項に記載の多孔質金属膜。
【請求項８】
請求項１〜７のいずれか一項に記載された多孔質金属膜からなる、電極。
【請求項９】
請求項１〜７のいずれか一項に記載された多孔質金属膜からなる、集電体。
【請求項１０】
請求項１〜７のいずれか一項に記載された多孔質金属膜からなる作用電極を備える、電気化学センサ。
【請求項１１】
セパレータ、集電体及び電極を有し、
前記セパレータ、前記集電体及び前記電極の少なくともひとつが請求項１〜７のいずれか一項に記載された多孔質金属膜により構成されている、蓄電デバイス。
【請求項１２】
第１の部材と、前記第１の部材に対して摺動する第２の部材とを有し、
前記第１の部材の前記第２の部材に対する摺動面と、前記第２の部材の前記第１の部材に対する摺動面とのうちの少なくとも一方の上に、請求項１〜７のいずれか一項に記載された多孔質金属膜が形成されている、摺動部材。
【請求項１３】
請求項１〜７のいずれか一項に記載の多孔質金属膜の製造方法であって、
無電解めっき法または電解めっき法により前記多孔質金属膜を形成する、多孔質金属膜の製造方法。
【請求項１４】
ノニオン系界面活性剤を含む銅めっき浴を用いて無電解めっき法または電解めっき法により前記多孔質金属膜を形成する、請求項１３に記載の多孔質金属膜の製造方法。
【請求項１５】
前記ノニオン系界面活性剤として、ポリオキシエチレンドデシルアミンを用いる、請求項１４に記載の多孔質金属膜の製造方法。
【発明の詳細な説明】
【技術分野】
【０００１】
この発明は、多孔質金属膜、それを用いた電極、集電体、電気化学センサ、蓄電デバイス及び摺動部材並びに多孔質金属膜の製造方法に関する。
【背景技術】
【０００２】
近年、酵素センサなどの電気化学センサに対する注目が高まってきている。電気化学センサは、一般に、検出物質の有無や量などを、電気化学反応を利用して電流や電位等の電気信号として検出する装置である。この電気化学センサの感度は、作用電極の表面積が大きいほど高くなる。このため、電気化学センサの作用電極として、比表面積の大きな多孔質金属膜が広く使用されている。
【０００３】
また、蓄電デバイスや摺動部材など、種々の用途においても、比表面積の大きな多孔質金属膜が求められている。
【０００４】
例えば下記の特許文献１〜３には、多孔質金属膜の製造方法の一例が記載されている。具体的には、特許文献１には、三次元網状構造を有するウレタン等の樹脂からなる部材に金属めっきを施した後、加熱等により樹脂部分を除去することによって多孔質金属膜を製造する方法が記載されている。
【０００５】
特許文献２には、金属粉末をエチレングリコールなどの有機成分に分散させて塗布し、焼結する方法ことにより多孔質金属膜を製造する方法が記載されている。
【０００６】
特許文献３には、水素ガス、不活性ガス又はそれらの混合ガスの存在下、有機金属錯体を用いて、化学気相蒸着法により製膜することにより多孔質金属膜を製造する方法が記載されている。
【先行技術文献】
【特許文献】
【０００７】
【特許文献１】特開平４−２１８６９３号公報
【特許文献２】特開平１１−２７１２７０号公報
【特許文献３】特開２００８−２６６７０７号公報
【発明の概要】
【発明が解決しようとする課題】
【０００８】
近年、比表面積がさらに大きな多孔質金属膜が求められるようになってきている。
【０００９】
本発明は、斯かる点に鑑みてなされたものであり、その目的は、比表面積の大きな多孔質金属膜を提供することにある。
【課題を解決するための手段】
【００１０】
本発明に係る多孔質金属膜は、基材の上に形成される多孔質金属膜である。本発明に係る多孔質金属膜は、基材の上に配された複数の筒状体を備えている。
【００１１】
なお、本発明において、「金属膜」には、合金からなる「合金膜」が含まれるものとする。
【００１２】
本発明に係る多孔質金属膜のある特定の局面では、筒状体の外周面及び内周面のそれぞれには、筒状体の延びる方向に沿って配列された複数のリング状の凸部が形成されている。
【００１３】
本発明に係る多孔質金属膜の他の特定の局面では、筒状体は、積層されており、リング状である複数のリング体を有する。
【００１４】
本発明に係る多孔質金属膜の別の特定の局面では、多孔質金属膜は、筒状体の表面に設けられている複数の粒状体をさらに備えている。
【００１５】
本発明に係る多孔質金属膜のさらに他の特定の局面では、多孔質金属膜は、直径が異なる複数種類の筒状体を備える。
【００１６】
本発明に係る多孔質金属膜のさらに別の特定の局面では、多孔質金属膜は、銅または銅を含む合金からなる。
【００１７】
本発明に係る多孔質金属膜のまた他の特定の局面では、多孔質金属膜は、無電解めっき膜または電解めっき膜により構成されている。
【００１８】
ここで、「電解めっき膜」とは、電解めっき法により形成されためっき膜をいう。
【００１９】
「無電解めっき膜」とは、無電解めっき法により形成されためっき膜をいう。
【００２０】
本発明に係る電極は、上記本発明に係る多孔質金属膜からなる。
【００２１】
本発明に係る集電体は、上記本発明に係る多孔質金属膜からなる。
【００２２】
本発明に係る電気化学センサは、上記本発明に係る多孔質金属膜からなる作用電極を備えている。
【００２３】
本発明に係る蓄電デバイスは、セパレータ、集電体及び電極を有する。セパレータ、集電体及び電極の少なくともひとつが上記本発明に係る多孔質金属膜により構成されている。
【００２４】
本発明に係る摺動部材は、第１の部材と、第１の部材に対して摺動する第２の部材とを有する。第１の部材の第２の部材に対する摺動面と、第２の部材の第１の部材に対する摺動面とのうちの少なくとも一方の上に、上記本発明に係る多孔質金属膜が形成されている。
【００２５】
本発明に係る多孔質金属膜の製造方法は、上記本発明に係る多孔質金属膜の製造方法に関する。本発明に係る多孔質金属膜の製造方法では、無電解めっき法または電解めっき法により多孔質金属膜を形成する。
【００２６】
本発明に係る多孔質金属膜の製造方法のある特定の局面では、ノニオン系界面活性剤を含む銅めっき浴を用いて無電解めっき法または電解めっき法により多孔質金属膜を形成する。
【００２７】
本発明に係る多孔質金属膜の製造方法の他の特定の局面では、ノニオン系界面活性剤として、ポリオキシエチレンドデシルアミンを用いる。
【発明の効果】
【００２８】
本発明によれば、比表面積の大きな多孔質金属膜を提供することができる。
【図面の簡単な説明】
【００２９】
【図１】本発明の一実施形態に係る多孔質金属膜の模式的斜視図である。
【図２】実験例１において作製された多孔質金属膜の一部分を上方から撮影したＳＥＭ写真である。
【図３】実験例１において作製された多孔質金属膜の一部分を斜め４５°上方から撮影したＳＥＭ写真である。
【図４】酵素センサの模式的分解斜視図である。
【図５】酵素センサの模式的斜視図である。
【図６】蓄電デバイスとしてのコイン型非水電解質二次電池の略図的断面図である。
【図７】摺動部材の模式的断面図である。
【発明を実施するための形態】
【００３０】
以下、本発明を実施した好ましい形態の一例について説明する。但し、下記の実施形態は、単なる例示である。本発明は、下記の実施形態に何ら限定されない。
【００３１】
また、実施形態等において参照する各図面において、実質的に同一の機能を有する部材は同一の符号で参照することとする。また、実施形態等において参照する図面は、模式的に記載されたものであり、図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００３２】
図１は、本実施形態に係る多孔質金属膜の模式的斜視図である。
【００３３】
図１に示すように、本実施形態の多孔質金属膜１０は、基材２０の上に形成されている。多孔質金属膜１０は、基材２０の上に配された複数の筒状体１１を備えている。このため、大きな比表面積が実現されている。
【００３４】
筒状体１１の外周面１１ａには、筒状体１１の延びる方向（典型的には、多孔質金属膜１０の厚み方向）に沿って配列されている複数の凸部１２ａが形成されている。凸部１２ａの横断面形状は、略半円状である。同様に、筒状体１１の内周面１１ｂには、筒状体１１の延びる方向（典型的には、多孔質金属膜１０の厚み方向）に沿って配列されている複数の凸部１２ｂが形成されている。凸部１２ａの横断面形状は、略半円状である。
【００３５】
このように、本実施形態では、筒状体１１の表面に凸部１２ａ、１２ｂが形成されているため、外周面１１ａ及び内周面１１ｂの表面積が大きくされている。従って、より大きな比表面積が実現されている。また、例えば、本実施形態の多孔質金属膜１０を電気化学センサの作用電極として用いた場合は、作用電極のターゲットの保持能力を高くすることができる。
【００３６】
外周面１１ａに設けられている凸部１２ａの数量、及び内周面１１ｂに設けられている凸部１２ｂの数量のそれぞれは、特に限定されない。
【００３７】
さらに、筒状体１１の表面には、複数の粒状体１３が設けられている。複数の粒状体１３は、筒状体１１の表面に付着している。このため、さらに大きな比表面積が実現されている。
【００３８】
複数の筒状体１１は、直径が異なる複数種類の筒状体を含む。このため、例えば、本実施形態の多孔質金属膜１０を電気化学センサの作用電極として用いた場合は、直径が異なる複数種類のターゲットの捕捉が可能な電気化学センサを得ることができる。
【００３９】
多孔質金属膜１０の構成材料は、特に限定されない。好ましく用いられる多孔質金属膜１０の構成材料としては、銅または銅を含む合金が挙げられる。銅を含む合金の具体例としては、例えば、Ｃｕ−Ｎｉ合金等が挙げられる。
【００４０】
なお、多孔質金属膜１０は、例えば電解めっき法または無電解めっき法などのめっき法により形成することができる。すなわち、多孔質金属膜１０は、電解めっき膜または無電解めっき膜により構成することができる。
【００４１】
例えば、銅または銅を主成分とする合金からなる多孔質金属膜１０を形成する場合は、ノニオン系界面活性剤を含む銅めっき浴を用いることにより多孔質金属膜１０を形成することができる。具体的には、ノニオン系界面活性剤として、例えば、ポリオキシエチレンドデシルアミンを含む銅めっき浴を用いることが好ましい。
【００４２】
（実施例１）
Ｐｄ触媒が表面に付与されたアルミナ基板を、アセチレン基含有ジオール化合物を１ｇ／Ｌと、ノニオン系界面活性剤（ポリオキシエチレンドデシルアミン）を１ｇ／Ｌとを添加した銅めっき浴（上村工業社製  スルカップＰＥＡ、ｐＨ：１２．５、浴温：３７℃）に浸漬することにより銅からなる多孔質金属膜を形成した。図２に実験例１において作製された多孔質金属膜の一部分を上方から撮影したＳＥＭ写真を示す。図３に実験例１において作製された多孔質金属膜の一部分を斜め４５°上方から撮影したＳＥＭ写真を示す。
【００４３】
図２及び図３に示す写真から、実施例１において得られた多孔質金属膜が、複数の筒状体を備えていることが分かる。筒状体の内周面及び外周面のそれぞれに、筒状体の延びる方向に沿って配列された複数のリング状の凸部が形成されていることが分かる。筒状体の表面には、複数の粒状体が設けられていることが分かる。複数の筒状体が、直径が異なる複数種類の筒状体を含んでいることが分かる。
【００４４】
図２及び図３に示す写真から、粒状体の直径は５０ｎｍ〜３００ｎｍ、筒状体の直径は２μｍ〜８μｍ、筒状体の高さ方向の厚みは２００ｎｍ〜５００ｎｍであることが分かる。
【００４５】
筒状体の厚みが薄すぎると筒状体の機械的強度が低くなりすぎる場合がある。筒状体の厚みが厚すぎると、多孔質金属膜の比表面積が小さくなりすぎる場合がある。但し、本発明において、粒状体および筒状体の直径、筒状体の厚みは特に限定されない。
【００４６】
上記実施形態の多孔質金属膜１０は、例えば電気化学センサ、蓄電デバイス、摺動部材などの多種多様な用途に使用可能である。電気化学センサの具体例としては、バイオセンサ、ガスセンサ、臭覚センサ、味覚センサなどが挙げられる。蓄電デバイスの具体例としては、リチウムイオン二次電池や全固体二次電池などの二次電池、燃料電池、電気二重層キャパシタなどが挙げられる。
【００４７】
図４は、多孔質金属膜１０を用いた酵素センサの模式的分解斜視図である。図５は、多孔質金属膜１０を用いた酵素センサの模式的斜視図である。
【００４８】
図４及び図５に示すように、酵素センサ３０は、例えば、ポリエチレンテレフタレートからなる絶縁性の基材３１の上に形成された作用電極３３および参照電極３２を有する。作用電極３３は、上記実施形態の多孔質金属膜１０により構成することができる。酵素センサ３０では、作用電極３３と参照電極３２間にまたがるように、親水性高分子と酸化還元酵素とメディエータ（電子受容体）を含む酵素反応層３４が配置されている。
【００４９】
この酵素センサの酵素反応層３４上に、基質を含む試料液を滴下すると、酵素反応層３４が溶解し、基質と酵素が反応して基質が酸化され、これに伴い電子受容体が還元される。酵素反応終了後、この還元された電子受容体を電気化学的に酸化し、このとき得られる酸化電流値から試料液中の基質濃度を求めることができる。このような電気化学センサは、測定対象物である検知物質を基質とする酵素を選択することによって、様々な物質に対する測定が原理的には可能である。例えば、基質をグルコースとする酵素を用いると、グルコースセンサを構成することができる。
【００５０】
本実施形態では、作用電極３３が上記実施形態の比表面積の大きな多孔質金属膜１０により構成されている。また、ターゲットの捕捉性にも優れている。このため、酵素センサ３０は、高い検出感度を有する。また、作用電極３３と基材３１との密着性に優れている。
【００５１】
図６は、多孔質金属膜１０を用いた蓄電デバイスとしてのコイン型非水電解質二次電池の略図的断面図である。図６に示すように、コイン型非水電解質二次電池４００は、正極４１、負極４３、セパレータ４５、電解質４６とを有する。正極４１および負極４３は正極集電体４２および負極集電体４４と接するように配置してある。正極４１や負極４３等の材料としては一般的なものを使用できる。本実施形態では、負極集電体４４が上記実施形態の多孔質金属膜１０により構成されている。
【００５２】
本実施形態の非水電解質二次電池４００では、負極集電体４４が上記実施形態の多孔質金属膜１０により構成されている。このため、負極集電体４４と負極４３との密着性が優れている。また、負極集電体４４の内部まで電極活物質が充填できるため充放電特性に優れた二次電池を実現できる。
【００５３】
なお、本実施形態では、負極集電体が上記実施形態の多孔質金属膜１０により構成されている例について説明したが、正極集電体を上記実施形態の多孔質金属膜１０により構成してもよい。その場合であっても同様の効果が得られる。
【００５４】
図７は、多孔質金属膜１０を用いた摺動部材の模式的断面図である。図７に示すように、摺動部材５０は、ピストン５１と、シリンダブロック５２とを有する。ピストン５１は、シリンダブロック５２内に摺動可能に配されている。ピストン５１の外周面（摺動面）５１ａと、シリンダブロック５２の内壁面（摺動面）５２ａとのうちの少なくとも一方の上には、上記実施形態の多孔質金属膜１０からなり、潤滑オイルが含浸している潤滑層５３が形成されている。具体的には、本実施形態では、ピストン５１の外周面５１ａの上に潤滑層５３が形成されている。潤滑層５３は、上記実施形態の多孔質金属膜１０により構成されている。従って、潤滑層５３から潤滑オイルが流れ出しにくく、潤滑オイルの保持性に優れている。従って、ピストン５１及びシリンダブロック５２の摩耗を効果的に抑制することができる。
【符号の説明】
【００５５】
１０…多孔質金属膜
１１…筒状体
１１ａ…外周面
１１ｂ…内周面
１２ａ、１２ｂ…凸部
１３…粒状体
２０…基材
３０…酵素センサ
３１…基材
３２…参照電極
３３…作用電極
３４…酵素反応層
４１…正極
４２…正極集電体
４３…負極
４４…負極集電体
４５…セパレータ
４６…電解質
５０…摺動部材
５１…ピストン
５１ａ…外周面
５２…シリンダブロック
５３…潤滑層
４００…コイン型非水電解質二次電池
【図１】
2013023709.tif 000003
【図２】
2013023709.tif 000004
【図３】
2013023709.tif 000005
【図４】
2013023709.tif 000006
【図５】
2013023709.tif 000007
【図６】
2013023709.tif 000008
【図７】
2013023709.tif 000009